(57)【要約】【課題】ＩＩＩ族窒化物系化合物半導体層からの光を外部へ取り出しやすく、かつウエハ全面において良好な結晶性のＩＩＩ族窒化物系化合物半導体層を安定して成長させることのできる構成の発光素子を提案する。【解決手段】サファイア基板の表面に凹凸を設け、凹部に充填物質を充填してサファイア基板の表面を平坦化する。この充填物質はＩＩＩ族窒化物系化合物半導体と実質的に同一の屈折率又は前記光透過性基板よりもＩＩＩ族窒化物系化合物半導体に近い屈折率を有している。このように処理された基板表面上にＩＩＩ族窒化物系化合物半導体層を形成する。【選択図】        図１
2004153090.tif 000002
【特許請求の範囲】
【請求項１】
表面に凹凸を有する光透過性基板（ＩＩＩ族窒化物系化合物半導体製のものは除く）と、
該基板表面の凹部に充填される充填物質であって、ＩＩＩ族窒化物系化合物半導体と実質的に同一の屈折率又は前記光透過性基板よりもＩＩＩ族窒化物系化合物半導体に近い屈折率を有する充填物質と、
前記基板表面上に形成されるＩＩＩ族窒化物系化合物半導体層と、
を備えてなるＩＩＩ族窒化物系化合物半導体発光素子。
【請求項２】
前記充填物質により前記光透過性基板の表面は実質的に平坦になる、ことを特徴とする請求項１に記載のＩＩＩ族窒化物系化合物半導体発光素子。
【請求項３】
前記光透過性基板がサファイアからなるとき、前記充填物質はＣｅＯ２、ＴｉＯ２、Ｎｄ２Ｏ３、Ｔａ２Ｏ５、ＺｒＯ２及びＩＩＩ族窒化物系化合物半導体から選ばれる１又は２以上の物質からなる、ことを特徴とする請求項１又は２に記載のＩＩＩ族窒化物系化合物半導体発光素子。
【請求項４】
表面に凹凸を有する光透過性基板を準備するステップと、
前記基板表面の凹部に、ＩＩＩ族窒化物系化合物半導体と実質的に同一の屈折率又は前記光透過性基板よりもＩＩＩ族窒化物系化合物半導体に近い屈折率を有する充填物質を充填するステップと、
前記基板表面にバッファ層を形成するステップと、
該バッファ層の上にＩＩＩ族窒化物系化合物半導体層を形成するステップと、
を含むＩＩＩ族窒化物系化合物半導体発光素子の製造方法。
【請求項５】
前記充填物質を充填するステップにおいて、前記充填物質を前記凹部に充填して前記基板表面を実質的に平坦にする、ことを特徴とする請求項４に記載のＩＩＩ族窒化物系化合物半導体発光素子の製造方法。
【発明の詳細な説明】
【０００１】
【産業上の利用分野】
この発明はＩＩＩ族窒化物系化合物半導体発光素子の改良に関する。
【０００２】
【従来の技術】
ＩＩＩ族窒化物系化合物半導体発光素子（以下、単に「発光素子」ということもある）では、サファイア基板の表面を鏡面としてその上にバッファ層を介してＩＩＩ族窒化物系化合物半導体を成長させていた。この発光素子を所謂フリップチップ型として使用するときには、サファイア基板の屈折率とＩＩＩ族窒化物系化合物半導体の屈折率との間に差異があることから、両者の界面における臨界角は４７度程度しかない。このため、ＩＩＩ族窒化物系化合物半導体層で生成された光の中には当該界面で全反射して半導体層内へ戻されるものがある。半導体層へ戻された光は当該半導体層の結晶内で散乱や吸収により減衰される。即ち、ＩＩＩ族窒化物系化合物半導体層とサファイア基板との間の大きな屈折率差が、ＩＩＩ族窒化物系化合物半導体層内で生成された光を外部へ効率良く取り出すことの妨げとなっていた。
【０００３】
そこで、サファイア基板の表面をパターン化することが提案されている（特許文献１、非特許文献１等参照）。例えば非特許文献１によれば、それぞれ３μｍの幅のリッジと溝（深さ：１．５μｍ）がフォトリソグラフィによりパターン形成されている。これにより、サファイア基板とＩＩＩ族窒化物系化合物半導体層との界面へ大きな角度をもって入射する光をリッジと溝との段差面（側面）から外部へ放出できることとなり、光の取り出し効率が向上する。
【０００４】
【特許文献１】
特開２００１−２６７２４２号公報
【非特許文献１】
Ｋａｚｕｙｕｋｉ  Ｔａｄａｔｏｍｏ  ｅｔ  ａｌ．  Ｈｉｇｈ  Ｏｕｔｐｕｔ  Ｐｏｗｅｒ  ＩｎＧａＮ  Ｕｌｔｒａｖｉｏｌｅｔ  Ｌｉｇｈｔ−Ｅｍｉｔｔｉｎｇ  Ｄｉｏｄｅｓ  Ｆａｂｒｉｃａｔｅｄ  ｏｎ  Ｐａｔｔｅｒｎｅｄ  Ｓｕｂｓｔｒａｔｅｓ  Ｕｓｉｎｇ  Ｍｅｔａｌｏｒｇａｎｉｃ  Ｖａｐｏｒ  Ｐｈａｓｅ  Ｅｐｉｔａｘｙ）。
【０００５】
【発明が解決しようとする課題】
基板表面をパターン加工すると、段差の側面を利用してＩＩＩ族窒化物系化合物半導体層の横方向成長が促進される。従って、ＩＩＩ族窒化物系化合物半導体層における縦方向（基板垂直方向）の貫通転移の発生が抑制され、その結晶性が向上する。
しかしながら、本発明者の検討によれば、ウエハ全面にわたってパターン加工を施しても当該ウエハ全面にわたって均等に横方向成長を促進させることは困難であった。即ち、ウエハ全面にわたって良好な結晶品質のＩＩＩ族窒化物系化合物半導体層を成長させることは困難であった。その結果、歩留まりが低下し、素子の製造コストを引き上げる一因となっていた。
【０００６】
また、パターンの凹部内にＩＩＩ族窒化物系化合物半導体を成長させた結果、その凹部に空間が形成される場合がある（特許文献１参照）。この空間とＩＩＩ族窒化物系化合物半導体との間には大きな屈折率の差がある。従って、この空間部の周壁においてＩＩＩ族窒化物系化合物半導体側からの光が反射される場合がある。
【０００７】
【課題を解決するための手段】
そこでこの発明は、ＩＩＩ族窒化物系化合物半導体層からの光を外部へ取り出しやすく、かつウエハ全面において良好な結晶性のＩＩＩ族窒化物系化合物半導体層を安定して成長させることのできる構成の発光素子を提案することを目的とする。
この発明は上記目的を達成すべくなされた。即ち、
表面に凹凸を有する光透過性基板と、
該基板表面の凹部に充填される充填物質であって、ＩＩＩ族窒化物系化合物半導体と実質的に同一の屈折率又は前記光透過性基板よりもＩＩＩ族窒化物系化合物半導体に近い屈折率を有する充填物質と、
前記基板表面上に形成されるＩＩＩ族窒化物系化合物半導体層と、
を備えてなるＩＩＩ族窒化物系化合物半導体発光素子。
【０００８】
このように構成された本発明のＩＩＩ族窒化物系化合物半導体発光素子によれば、凹部を充填物質で充填するのでそこに空間が形成されることがない。従って、ＩＩＩ族窒化物系化合物半導体層で生成された光のうち凹部に到達した成分は、充填物質の屈折率がＩＩＩ族窒化物系化合物半導体層の屈折率と実質的に同一あるいはこれに近いために、実質的に全部が凹部内の充填物質を透過し、凹部の側面あるいは底面まで到達して、これから外部へ取り出せることとなる。よって、光の取出し効率が向上する。
凹部に充填物質を充填することにより、基板の平坦性を確保し易くなる。よって、ウエハ全面にわたって結晶性の良いＩＩＩ族窒化物系化合物半導体層を安定して成長させることができる。
【０００９】
【発明の実施の形態】
以下、本発明の構成要素について詳細に説明する。
（基板）
この発明に用いる基板はＩＩＩ族窒化物系化合物半導体層において生成された光を透過させることができ、かつＩＩＩ族窒化物系化合物半導体層を成長させられるものであれば特に限定されないが、例えば、サファイア、スピネル、ジルコニウムボライド、炭化シリコン、酸化亜鉛、酸化マグネシウム、酸化マンガンなどを挙げることができる。中でも、サファイア基板を用いることが好ましく、サファイア基板のａ面を利用することが更に好ましい。
なお、ＩＩＩ族窒化物系化合物半導体を基板に用いるときには、基板と半導体層とが同一材料であるので、半導体層の結晶性や屈折率の差に何ら考慮を払う必要がない。よって、本発明の基板材料からＩＩＩ族窒化物系化合物半導体は除かれるものとする。
【００１０】
この基板の表面には凹凸が形成される。この凹凸のパターンとしてストライプ状、格子状、ドット状等の任意のパターンを採用することができる。パターンのピッチは０．１μｍ〜１０μｍとし、凹部の深さ（凸部の頂部と凹部の底部の高低差）は０．１〜５μｍ程度とする。この凹凸パターンはウエハの全面に形成されている。
かかるパターンはエッチングやダイシング等の方法で形成することができる。
【００１１】
（ＩＩＩ族窒化物系化合物半導体）
ＩＩＩ族窒化物系化合物半導体は、一般式としてＡｌＸＧａＹＩｎ１−Ｘ−ＹＮ（０≦Ｘ≦１、０≦Ｙ≦１、０≦Ｘ＋Ｙ≦１）で表され、ＡｌＮ、ＧａＮ及びＩｎＮのいわゆる２元系、ＡｌｘＧａ１−ｘＮ、ＡｌｘＩｎ１−ｘＮ及びＧａｘＩｎ１−ｘＮ（以上において０＜ｘ＜１）のいわゆる３元系を包含する。ＩＩＩ族元素の少なくとも一部をボロン（Ｂ）、タリウム（Ｔｌ）等で置換しても良く、また、窒素（Ｎ）の少なくとも一部もリン（Ｐ）、ヒ素（Ａｓ）、アンチモン（Ｓｂ）、ビスマス（Ｂｉ）等で置換できる。発光素子はかかるＩＩＩ族窒化物系化合物半導体層を積層して構成される。発光のために層構成としてＩＩＩ族窒化物系化合物半導体の量子井戸構造（多重量子井戸構造、若しくは単一量子井戸構造）やシングルへテロ型、ダブルへテロ型及びホモ接合型のものなどを採用することができる。
【００１２】
ＩＩＩ族窒化物系化合物半導体は任意のドーパントを含むものであっても良い。ｎ型不純物として、シリコン（Ｓｉ）、ゲルマニウム（Ｇｅ）、セレン（Ｓｅ）、テルル（Ｔｅ）、カーボン（Ｃ）等を用いることができる。ｐ型不純物として、マグネシウム（Ｍｇ）、亜鉛（Ｚｎ）、ベリリウム（Ｂｅ）、カルシウム（Ｃａ）、ストロンチウム（Ｓｒ）、バリウム（Ｂａ）等を用いることができる。
ＩＩＩ族窒化物系化合物半導体は、有機金属気相成長法（ＭＯＣＶＤ法）のほか、周知の分子線結晶成長法（ＭＢＥ法）、ハライド系気相成長法（ＨＶＰＥ法）、スパッタ法、イオンプレーティング法などによっても形成することができる。
【００１３】
（充填物質）
充填物質はＩＩＩ族窒化物系化合物半導体と実質的に同一の屈折率又は前記光透過性基板よりもＩＩＩ族窒化物系化合物半導体に近い屈折率を有する。透光性基板の材料としてサファイアを選択したとき充填物質には、ＣｅＯ２、ＴｉＯ２、Ｎｄ２Ｏ３、Ｔａ２Ｏ５、ＺｒＯ２及びＩＩＩ族窒化物系化合物半導体から選ばれる１又は２以上の物質を選択すること好ましい。
充填物質の屈折率がＩＩＩ族窒化物系化合物半導体の屈折率よりも光透過性基板の屈折率に近いと、基板表面と同様にして当該充填物質の表面においても半導体層からの光が反射されてしまうので、基板に凹凸を設けて光取りだし効率を向上させる効果が発揮されなくなる。
【００１４】
充填物質を凹部に充填する方法は、その材料により適宜選択されるものであるが、スパッタ法、蒸着、スピンコート、ＣＶＤその他の方法を採用することができる。
充填物質は凹部を完全に埋めてその上面が、凸部表面と実質的に面一となるようにすることが好ましい。これにより、基板の表面の平坦性が確保され、その上に成長するＩＩＩ族窒化物系化合物半導体層の結晶性が向上する。即ち、ウエハ全面に渡り良好な結晶性のＩＩＩ族窒化物系化合物半導体層を成長させることが容易可能となる。
【００１５】
【実施例】
以下、この発明の実施例について説明する。
図１は実施例の基板処理方法を示している。
まず、図１Ａに示すように、エッチングによりサファイア基板１へストライプ状の溝２を形成する。このストライプ溝２の幅は３μｍ、ピッチは６μｍ、深さは２．５μｍである。次に、図１Ｂに示すように、基板の表面に充填物質５の層をスパッタ法により形成する。この充填物質５の層厚はストライプ溝２の深さと等しい。この実施例では充填物質５としてＣｅＯ２を採用する。
【００１６】
次に、図１Ｃに示すように、充填物質５の層においてストライプ溝２の上位置にフォトマスク６を積層する。その後、図１Ｄに示すように露出した充填物質５をエッチングにより除去し、更にフォトマスク６を除去する（図１Ｅ参照）。これにより、ストライプ溝２が充填物質５で充填され、基板１の表面が平坦になる（実施例の処理基板）。
その後、ＡｌＮからなるバッファ層７をＭＯＣＶＤ法により形成し、実施例の下地構造体１０を得る。
【００１７】
バッファ層７においてサファイア基板の上の部分７ａは、その上に形成されるＩＩＩ族窒化物系化合物半導体層の成長基点となりうるが、ＣｅＯ２からなる充填物質５の上にある部分７ｂはバッファ層の結晶形態が異なるために同じ成長基点とならない。従って、サファイア基板の上の部分７ａから成長するＩＩＩ族窒化物系化合物半導体は充填物質の上の部分７ｂを覆うように横方向に成長する。従って、縦方向の貫通転移が抑制され、ＩＩＩ族窒化物系化合物半導体層の結晶性が向上することとなる。
【００１８】
このような下地構造体１０を用い、図２に示す発光素子２０を形成する。発光素子２０の各層のスペックは次の通りである。
2004153090.tif 000003
【００１９】
上記構成の発光ダイオードは次のようにして製造される。
まず、図１の下地構造体１０をそのバッファ層を形成したＭＯＣＶＤ装置に引き続きセットしたまま、ｎ型層２３、発光する層を含む層２４およびｐ型層２５を同じくＭＯＣＶＤ法により形成する。この成長法においては、アンモニアガスとＩＩＩ族元素のアルキル化合物ガス、例えばトリメチルガリウム（ＴＭＧ）、トリメチルアルミニウム（ＴＭＡ）やトリメチルインジウム（ＴＭＩ）とを適当な温度に加熱された基板上に供給して熱分解反応させ、もって所望の結晶を基板の上に成長させる。
【００２０】
次に、Ｔｉ／Ｎｉをマスクとしてｐ型層２５、発光する層を含む層２４及びｎ型層２３の一部を反応性イオンエッチングにより除去し、ｎ電極パッド２６を形成すべきｎ型層２３を表出させる。
【００２１】
半導体表面上にフォトレジストを一様に塗布して、フォトリソグラフィにより、ｐ型層２５上の電極形成部分のフォトレジストを除去して、その部分のｐ型層２５を露出させる。
続いて、ｐ型層２５上に、Ｒｈからなるｐ電極２８を蒸着により形成する。ｎ電極２６はＡｌとＶの２層で構成され、蒸着によりｎ型層２３上に形成される。その後、周知の方法でアロイ化する。
【００２２】
なお、基板と反対面が光放出面となる発光素子（フェイスアップタイプ）の場合は、ｐ電極及びｎ電極は次のようにして形成する。即ち、半導体表面上にフォトレジストを一様に塗布して、フォトリソグラフィにより、ｐ型層２５上の電極形成部分のフォトレジストを除去して、その部分のｐ型層２５を露出させる。その後、蒸着装置にて、露出させたｐ型層２５の上に、Ａｕ−Ｃｏ透光性電極層を形成する。
次に、金合金からなるｐ電極パッド、アルミ合金からなるｎ電極パッドを蒸着する。
【００２３】
このように形成された発光素子２０によれば、発光する層を含む層２４から放出された光は基板１とバッファ層７（バッファ層７不在のときはｎ型層２３）との界面に到達する。ここに、基板表面においてストライプ溝２にはＣｅＯ２からなる充填物質５が中実に充填されている。この充填物質５はＩＩＩ族窒化物系化合物半導体に近い屈折率を有するので、充填物質５とバッファ層７（バッファ層７不在のときはＧａＮ層２３）との界面での臨界角が大きくなり、当該界面で反射される光は殆どなくなる。従って、充填物質５に到達した光の殆どは当該充填物質５を透過してストライプ溝２に入射し、その側面から透過する。つまり、発光する層を含む層２４からの光のなかで、基板とＩＩＩ族窒化物系化合物半導体層との界面が平坦面であれば反射されたであろう入射角度を有する成分であっても、基板表面の充填物質５の部分に入射された成分は充填物質５を透過し、更にストライプ溝２の側面から透過する。よって、高い光取り出し効率を有するものとなる。
発光素子がフリップチップタイプのときにこの光取り出し効率が特に有効であることはいうまでもないが、フェイスアップタイプの発光素子においても、基板へ入射する光量が増加し、基板とフレーム等の外部支持部材とを接着するペーストによって反射される光がチップ外部へ放出されることになるので有効である。更に、ＩＩＩ族窒化物系化合物半導体層の結晶性向上による発光効率向上の効果はフリップチップタイプでもフェイスアップタイプでも共通である。
【００２４】
なお、基板とバッファ層は半導体素子形成後に、必要に応じて、除去することもできる。
バッファ層の材料としてＧａＮ、ＩｎＮ、ＡｌＧａＮ、ＩｎＧａＮ及びＡｌＩｎＧａＮ等を用いることができる。
ここでｎ型層２３はＧａＮで形成するが、ＡｌＧａＮ、ＩｎＧａＮ若しくはＡｌＩｎＧａＮを用いることができる。
また、ｎ型層２３にはｎ型不純物としてＳｉがドープされているが、このほかにｎ型不純物として、Ｇｅ、Ｓｅ、Ｔｅ、Ｃ等を用いることもできる。
ｎ型層２３は発光する層を含む層２４側の低電子濃度ｎ−層とバッファ層２２側の高電子濃度ｎ＋層とからなる２層構造とすることができる。
発光する層を含む層２４は量子井戸構造の発光層を含んでいてもよく、また発光素子の構造としてはシングルへテロ型、ダブルへテロ型及びホモ接合型のものなどでもよい。
発光する層を含む層２４はｐ型層２５の側にマグネシウム等のアクセプタをドープしたバンドギャップの広いＩＩＩ族窒化物系化合物半導体層を含むこともできる。これは発光する層を含む層２４中に注入された電子がｐ型層２５に拡散するのを効果的に防止するためである。
発光する層を含む層２４の上にｐ型不純物としてＭｇをドープしたＧａＮからなるｐ型層２５が形成される。このｐ型層はＡｌＧａＮ、ＩｎＧａＮ又はＩｎＡｌＧａＮとすることもできる、また、ｐ型不純物としてはＺｎ、Ｂｅ、Ｃａ、Ｓｒ、Ｂａを用いることもできる。
さらに、ｐ型層２５を発光する層を含む層２４側の低ホール濃度ｐ−層と電極側の高ホール濃度ｐ＋層とからなる２層構造とすることができる。
上記構成の発光素子において、各ＩＩＩ族窒化物系化合物半導体層は一般的な条件でＭＯＣＶＤを実行して形成するか、分子線結晶成長法（ＭＢＥ法）、ハライド系気相成長法（ＨＶＰＥ法）、スパッタ法、イオンプレーティング法等の方法で形成することもできる。
【００２５】
次に、発光素子２０を用いて発光装置を構成した例を説明する。図３に示されるのは、発光素子２０を用いたフリップチップタイプのＬＥＤ１００である。ＬＥＤ１００は、発光素子２０、リードフレーム３０及び３１、サブマウント用基板５０、並びに封止樹脂３５から概略構成される。
【００２６】
図４は、リードフレーム３０のカップ状部３３部分を拡大した図である。図４に示されるように、発光素子２０は、サブマウント用基板５０を介してリードフレーム３０のカップ状部３３にマウントされる。基板５０はｐ型領域５１及びｎ型領域５２を有し、その表面には、Ａｕバンプ４０が形成される部分を除いてＳｉＯ２からなる絶縁膜６０が形成されている。図示されるように、電極側を下にして発光素子２０を基板５０にサブマウントすることにより、ｎ電極２６はＡｕバンプを介して基板５０のｐ型領域５１に接続され、同様に、ｐ電極２８はＡｕバンプを介して基板５０のｎ側領域５２に接続される。これにより、発光素子２０のｐ電極２８及びｎ電極２６が基板５０のｐ型領域５１及びｎ型領域５２とそれぞれ電気的に接続される。基板５０は、発光素子２０がマウントされる面と反対の面を接着面として、銀ペースト６１によりリードフレーム３０のカップ状部３３に接着、固定される。
【００２７】
図５に、発光素子２０を用いて構成される他のタイプの発光装置（ＬＥＤ２００）を示す。ＬＥＤ２００は、ＳＭＤ（Ｓｕｒｆａｃｅ  Ｍｏｕｎｔ  ｄｅｖｉｃｅ）タイプのＬＥＤである。尚、上記のＬＥＤ１００と同一の部材には同一の符号を付してある。
ＬＥＤ２００は、発光素子２０、基板７０、及び反射部材８０を備えて構成される。発光素子２０は、上記ＬＥＤ１００における場合と同様に、電極側をマウント面として基板７０にマウントされる。基板７０の表面には配線パターン７１が形成されており、かかる配線パターンと発光素子２０のｐ電極２８及びｎ電極２６がＡｕバンプ４０を介して接着されることにより、発光素子２０の両電極は配線パターンと電気的に接続される。基板７０上には発光素子２０を取り囲むように反射部材８０が配置される。反射部材８０は白色系の樹脂からなり、その表面で発光素子２０から放射された光を高効率で反射することができる。
【００２８】
この発明は、上記発明の実施の形態の説明に何ら限定されるものではない。特許請求の範囲の記載を逸脱せず、当業者が容易に想到できる範囲で種々の変形態様もこの発明に含まれる。
【００２９】
以下、次の事項を開示する。
６  光透過性基板の表面に凹凸を形成し、該基板表面の凹部に、ＩＩＩ族窒化物系化合物半導体と実質的に同一の屈折率又は前記光透過性基板よりもＩＩＩ族窒化物系化合物半導体に近い屈折率を有する充填物質を充填する、ことを特徴とする基板の処理方法。
７  表面に凹凸を有する光透過性基板本体（ＩＩＩ族窒化物系化合物半導体製のものは除く）と、
該基板本体の表面の凹部に充填される充填物質であって、ＩＩＩ族窒化物系化合物半導体と実質的に同一の屈折率又は前記光透過性基板本体よりもＩＩＩ族窒化物系化合物半導体に近い屈折率を有する充填物質と、
を備えてなる処理基板。
【図面の簡単な説明】
【図１】図１は本発明の基板処理方法を示す工程図である。
【図２】図２はこの発明の実施例の発光素子の構成を模式的に示す断面図である。
【図３】図３は実施例の発光素子を組み込んだ発光装置の構成を模式的に示す断面図である。
【図４】図４は図３に示した発光装置の部分拡大図である。
【図５】図５は実施例の発光素子を組み込んだ他の態様の発光装置の構成を模式的に示す断面図である。
【符号の説明】
１  基板
２  ストライプ溝
５  充填物質
７  バッファ層
２０  発光素子
２３、２４、２５  ＩＩＩ族窒化物系化合物半導体層
１００、２００  発光装置
【図１】
2004153090.tif 000004
【図２】
2004153090.tif 000005
【図３】
2004153090.tif 000006
【図４】
2004153090.tif 000007
【図５】
2004153090.tif 000008